(57)【要約】 【課題】  不要な成分を含まないようにトナーを容易に製造することができ、長期間使用しても安定であるなどトナー特性の優れたトナーを提供することを目的とする。【解決手段】  混合液調製工程Ｓ１で少なくとも自己分散顔料と自己分散型樹脂とを水に混合して混合液を調製する。凝集物形成工程Ｓ２で混合液を攪拌しながら、凝集剤を含む水溶液を加えて凝集物を形成する。粒子形成工程Ｓ３で凝集物を含む水媒体を加熱して凝集物を粒径および形状を均一なトナーにする。洗浄工程Ｓ４で、トナーを純水を用いて洗浄する。そうすることによって、不要な成分を含まないようにトナーを容易に製造することができ、さらに、分散性の高い自己分散顔料を用いて製造しているので、トナー中の自己分散顔料の分散粒径が小さく、色再現性などのトナー特性の優れたトナーを製造することができる。【選択図】      図１
2005275145.tif 000002
【特許請求の範囲】
【請求項１】
少なくとも自己分散顔料と自己分散型樹脂とを水に混合して混合液を調製する混合液調製工程と、
混合液を攪拌しながら、凝集剤を含む水溶液を加えて、水媒体中に凝集物を形成する凝集物形成工程とを含むことを特徴とするトナーの製造方法。
【請求項２】
少なくとも自己分散顔料、自己分散型樹脂およびポリオレフィン樹脂を水に混合して混合液を調製する混合液調製工程と、
混合液を攪拌しながら、凝集剤を含む水溶液を加えて、水媒体中に凝集物を形成する凝集物形成工程とを含むことを特徴とするトナーの製造方法。
【請求項３】
凝集物を含む水媒体を加熱しながら攪拌して凝集物を粒子化する粒子形成工程をさらに含むことを特徴とする請求項１または２記載のトナーの製造方法。
【請求項４】
凝集物を洗浄して乾燥する洗浄工程をさらに含むことを特徴とする請求項１〜３のうちいずれか１つに記載のトナーの製造方法。
【請求項５】
凝集剤は、多価金属塩であることを特徴とする請求項１〜４のうちいずれか１つに記載のトナーの製造方法。
【請求項６】
多価金属塩は、硫酸マグネシウムおよび／または硫酸アルミニウムであることを特徴とする請求項５記載のトナーの製造方法。
【請求項７】
凝集物形成工程は、機械的に剪断力を加えて攪拌することを特徴とする請求項１〜６のうちいずれか１つに記載のトナーの製造方法。
【請求項８】
自己分散顔料は、表面に親水性官能基を有する顔料であることを特徴とする請求項１〜７のうちいずれか１つに記載のトナーの製造方法。
【請求項９】
親水性官能基は、イオン性基および／またはイオン化が可能な基であることを特徴とする請求項８記載のトナーの製造方法。
【請求項１０】
親水性官能基は、カルボン酸基、カルボン酸塩を有する基、スルホン酸基、スルホン酸塩を有する基、スルホフェニル基、ベンゼンスルホン酸塩を有する基、ｐ−スルホフェニル基、ｐ−ベンゼンスルホン酸塩を有する基、カルボキシフェニル基、ベンゼンカルボン酸塩を有する基、スルホアミド基、アミド硫酸塩を有する基、四級アンモニウム塩を有する基、それらの誘導体およびそれらの混合物のいずれかであることを特徴とする請求項８記載のトナーの製造方法。
【請求項１１】
自己分散型樹脂は、主鎖に親水性モノマーを含む樹脂であることを特徴とする請求項１〜１０のうちいずれか１つに記載のトナーの製造方法。
【請求項１２】
自己分散型樹脂は、ポリエステル樹脂であることを特徴とする請求項１〜１１のうちいずれか１つに記載のトナーの製造方法。
【請求項１３】
親水性モノマーは、スルホン酸アルカリ金属塩を有するモノマーであることを特徴とする請求項１１または１２記載のトナーの製造方法。
【請求項１４】
請求項１〜１３のうちいずれか１つに記載のトナーの製造方法によって製造されることを特徴とするトナー。
【発明の詳細な説明】
【技術分野】
【０００１】
本発明は、電子写真方式を利用した画像形成装置に用いられるトナーおよびその製造方法に関する。
【背景技術】
【０００２】
最近のＯＡ機器の目覚しい発達にともなって、電子写真方式を利用して印刷を行うコピー機、プリンタおよびファクシミリ装置などが広く普及している。電子写真方式を利用した画像形成装置は、一般に、帯電工程、露光工程、現像工程、転写工程、クリーニング工程および定着工程などによって画像が形成される。帯電工程では、感光体の表面を暗所で均一に帯電する。露光工程では、帯電した感光体に原稿像を投射することにより、光の当たった部分の帯電が除去されて感光体の表面に静電潜像を形成する。現像工程では、感光体表面に形成された静電潜像にトナーを付着させることにより可視像を形成する。転写工程では、感光体表面に形成された可視像に紙およびシートなどの記録媒体を接触させ、可視像と接触している記録媒体の面とは反対側からコロナ放電を行い、トナーとは逆の極性の電荷を記録媒体に与えることにより、可視像を記録媒体に転写する。定着工程では、加熱および加圧などの手段により記録媒体に転写された可視像を定着する。クリーニング工程では、記録媒体に転写されずに感光体の表面に残ったトナーを回収する。以上の工程を繰り返すことによって、電子写真方式を利用した画像形成装置は、記録媒体上に所望の画像を形成する。
【０００３】
電子写真方式を利用した画像形成装置に用いられるトナーの製造方法としては、乾式法および湿式法がある。乾式法には、粉砕法などが挙げられる。粉砕法とは、樹脂、着色剤およびワックスなどを溶融混練し、得られた混練物を粉砕機などによって、微粉砕および分級することによって、トナーを得る方法であり、工業的に広く用いられている。トナーは、形成される画像の高画質化を実現するために、トナーの小粒径化が望まれているが、粉砕法では、粉砕に要するエネルギおよび時間が増大し、製造工程が煩雑になり、さらに収率が低下するため、製造コストが顕著に高騰してしまう。
【０００４】
また、湿式法には、懸濁重合法および乳化重合法などが挙げられる。懸濁重合法とは、着色剤を含む水性媒体中でビニル単量体などの合成樹脂モノマーを懸濁重合することによって、トナーを得る方法である。乳化重合法とは、合成樹脂粒子の水分散液と着色剤の有機溶媒への分散液とを混合して合成樹脂粒子と着色剤との凝集粒子を形成し、この凝集粒子を加熱溶融してトナーを得る方法である。
【０００５】
他の湿式法として、転相乳化を用いる方法があり、特許文献１に記載されている。転相乳化法とは、自己水分散性の樹脂と着色剤などとを有機溶媒中に溶解または分散させて、樹脂の解離基を中和する中和剤を加えて攪拌しながら水を加えていき、着色剤などが内包された樹脂溶液滴を転相乳化させることによって、トナー粒子を得る方法である。特許文献１のカプセル型トナー（トナー）の製造方法は、アニオン型自己水分散性樹脂および着色剤を有機溶媒に溶解または分散させ、その分散液を攪拌させながら、アニオン型自己水分散性樹脂の解離基を中和する中和剤および水を加えていき、着色剤などが内包された樹脂溶液滴を転相乳化させることによってトナーを得る方法である。
【０００６】
また、別の湿式法として、樹脂が溶解可能な溶媒中に溶解または分散させた液を、無機分散剤を含有する水媒体中で造粒して溶媒を除去、乾燥することによってトナー粒子を得る方法があり、典型的な従来の技術は、特許文献２に記載されている。特許文献２の静電荷像現像用トナー（トナー）の製造方法は、ポリエステル樹脂および着色剤を含む材料を、ポリエステル樹脂が溶解可能な溶媒中に溶解または分散させ、その液を無機分散剤を含有する水媒体中で造粒した後、溶媒を除去してトナーを製造する。
【０００７】
他の従来の技術として、特許文献２の技術に類似の技術が特許文献３および４に記載されている。特許文献３の静電荷像現像用負荷電性トナーの製造方法および特許文献４の静電荷像現像用正荷電性トナーの製造方法は、平均粒子径が０．７〜５μｍの無機分散剤を用いること以外、特許文献２の静電荷像現像用トナーの製造方法と同様に製造する。なお、特許文献３の静電荷像現像用負荷電性トナーの製造方法は、負荷電性の荷電制御剤を用い、特許文献４の静電荷像現像用正荷電性トナーの製造方法は、正荷電性の荷電制御剤を用いている。
【０００８】
他の従来の技術として、特許文献２〜４の技術に類似の技術が特許文献５に記載されている。特許文献５の静電荷像現像用トナーの製造方法は、結着樹脂としてスチレン、スチレン誘導体、（メタ）アクリル酸アルキルエステルおよびそれらの混合物を主成分として含む重合性ビニル系単量体を重合して得られるビニル系重合体を用いる以外、特許文献２の静電荷像現像用トナーの製造方法と同様に製造する。
【０００９】
他の従来の技術として、特許文献２〜５の技術に類似の技術が特許文献６に記載されている。特許文献６の静電荷像現像用トナーの製造方法は、トナー粒子調製後、さらに、水で、洗浄前の水と洗浄後の水の電気伝導度の差が２００μＳ／ｃｍ以下になるまで洗浄すること以外、特許文献２の静電荷像現像用トナーの製造方法と同様に製造する。
【００１０】
他の従来の技術として、特許文献２〜６の技術に類似の技術が特許文献７に記載されている。特許文献７の静電荷像現像用トナーの製造方法は、水媒体中にさらに界面活性剤を添加すること以外、特許文献２の静電荷像現像用トナーの製造方法と同様に製造する。
【００１１】
他の従来の技術として、特許文献２〜７の技術に類似の技術が特許文献８に記載されている。特許文献８のトナーの製造方法は、界面活性剤および平均粒子径が０．１〜２μｍの無機分散剤を含有する水分散液を用いること以外、特許文献２の静電荷像現像用トナーの製造方法と同様に製造する。
【００１２】
上記のような湿式法によるトナーの製造方法は、得られるトナー中に有機溶媒および樹脂のモノマーなどが残留してしまう。このような成分は、トナーを静電荷像の現像に実際に用いる場合、トナーの外部に滲出し、現像ローラなどの部材を損傷させる。さらに、トナーの帯電性がばらついてしまう。したがって、トナーを製造した後に、トナーから有機溶媒およびモノマーなどを除去する工程が必要となる。しかしながら、このような除去する工程において、圧力、温度および時間などの操作条件の微妙な変動によって、得られるトナーの形状、その帯電性にばらつきが生じやすい。したがって、形状の均一なトナーを得るためには、操作条件を最適な条件に調整することが必要であり、それを実現することは、非常に困難である。また、環境に大きな負荷を与える有機溶媒およびモノマーなどを大量に使用するので、これらを処理する設備が必要となり、トナーの製造コストが高騰してしまう。
【００１３】
さらに、上述のような従来の湿式法によって得られるトナーは、それを用いて記録媒体に形成される画像の画像濃度およびかぶりなどの画質、記録媒体上での着色剤の分散性および記録媒体への転写率などのトナー特性のすべてが優れたものではない。
【００１４】
そこで、他の従来の技術として、トナーである粒子を形成する際に、有機溶媒を用いず、重合反応も用いないトナーの製造方法が特許文献９に記載されている。特許文献９のトナー組成物の製造方法は、ナトリウムスルホン化ポリエステルを用いて顔料を水中に分散させた顔料分散液を、ナトリウムスルホン化ポリエステルを水中に分散させた乳濁液に添加し、さらに、アルカリハライド溶液を添加して、凝集物を形成させ、トナーを製造する方法である。
【００１５】
【特許文献１】特開平５−６６６００号公報
【特許文献２】特開平７−１５２２０２号公報
【特許文献３】特開平７−１６８３９５号公報
【特許文献４】特開平７−１６８３９６号公報
【特許文献５】特開平７−２１９２６７号公報
【特許文献６】特開平８−１７９５５５号公報
【特許文献７】特開平８−１７９５５６号公報
【特許文献８】特開平９−２３０６２４号公報
【特許文献９】特開平１０−３９５４５号公報
【発明の開示】
【発明が解決しようとする課題】
【００１６】
トナーの製造方法は、有機溶媒およびモノマーなどの不要な成分が含まれないようにトナーを製造することが容易にでき、製造されたトナーが優れたトナー特性を有する必要がある。
【００１７】
特許文献９によると、トナーの成分であるナトリウムスルホン化ポリエステルを用いて水に分散させた顔料と水に分散させたナトリウムスルホン化ポリエステルとを凝集させることによってトナー組成物を製造するので、有機溶媒およびモノマーなどの不要な成分を含まないようにトナー組成物を製造することができるトナー組成物の製造方法である。しかし、ナトリウムスルホン化ポリエステルを用いて顔料を分散させるだけでは、顔料の分散性が不充分であるので、顔料のみの凝集が生じてしまい、色の再現性などのトナー特性が劣ってしまい、トナー特性の優れたトナー組成物を製造することができない。
【００１８】
本発明の目的は、不要な成分を含まないようにトナーを容易に製造することができ、色再現性などのトナー特性の優れたトナーの製造方法を提供することである。
【課題を解決するための手段】
【００１９】
本発明は、少なくとも自己分散顔料と自己分散型樹脂とを水に混合して混合液を調製する混合液調製工程と、
混合液を攪拌しながら、凝集剤を含む水溶液を加えて、水媒体中に凝集物を形成する凝集物形成工程とを含むことを特徴とするトナーの製造方法である。
【００２０】
また本発明は、少なくとも自己分散顔料、自己分散型樹脂およびポリオレフィン樹脂を水に混合して混合液を調製する混合液調製工程と、
混合液を攪拌しながら、凝集剤を含む水溶液を加えて、水媒体中に凝集物を形成する凝集物形成工程とを含むことを特徴とするトナーの製造方法である。
【００２１】
また本発明は、凝集物を含む水媒体を加熱しながら攪拌して凝集物を粒子化する粒子形成工程をさらに含むことを特徴とする。
【００２２】
また本発明は、凝集物を洗浄して乾燥する洗浄工程をさらに含むことを特徴とする。
また本発明は、凝集剤は、多価金属塩であることを特徴とする。
【００２３】
また本発明は、多価金属塩は、硫酸マグネシウムおよび／または硫酸アルミニウムであることを特徴とする。
【００２４】
また本発明は、凝集物形成工程は、機械的に剪断力を加えて攪拌することを特徴とする。
【００２５】
また本発明は、自己分散顔料は、表面に親水性官能基を有する顔料であることを特徴とする。
【００２６】
また本発明は、親水性官能基は、イオン性基および／またはイオン化が可能な基であることを特徴とする。
【００２７】
また本発明は、親水性官能基は、カルボン酸基、カルボン酸塩を有する基、スルホン酸基、スルホン酸塩を有する基、スルホフェニル基、ベンゼンスルホン酸塩を有する基、ｐ−スルホフェニル基、ｐ−ベンゼンスルホン酸塩を有する基、カルボキシフェニル基、ベンゼンカルボン酸塩を有する基、スルホアミド基、アミド硫酸塩を有する基、四級アンモニウム塩を有する基、それらの誘導体およびそれらの混合物のいずれかであることを特徴とする。
【００２８】
また本発明は、自己分散型樹脂は、主鎖に親水性モノマーを含む樹脂であることを特徴とする。
【００２９】
また本発明は、自己分散型樹脂は、ポリエステル樹脂であることを特徴とする。
また本発明は、親水性モノマーは、スルホン酸アルカリ金属塩を有するモノマーであることを特徴とする。
【００３０】
また本発明は、前記トナーの製造方法によって製造されることを特徴とするトナーである。
【発明の効果】
【００３１】
本発明によれば、少なくとも自己分散顔料と自己分散型樹脂とを水に混合した混合液を攪拌しながら、凝集剤を含む水溶液を加えて凝集物を形成することによって、トナーを製造する。そうすることによって、顔料を分散させるための分散剤、有機溶媒およびモノマーなどの不要な成分を含まないように容易にトナーを製造することができる。さらに、分散性が優れている自己分散顔料を用いて製造しているので、トナー中の顔料の分散粒径が小さくなり、色の再現性などのトナー特性が優れたトナーを製造できる。
【００３２】
また本発明によれば、少なくとも自己分散顔料、自己分散型樹脂およびポリオレフィン樹脂を水に混合した混合物を攪拌しながら、凝集剤を含む水溶液を加えて凝集物を形成することによって、トナーを製造する。そうすることによって、顔料を分散させるための分散剤、有機溶媒およびモノマーなどの不要な成分を含まないように容易にトナーを製造することができる。さらに、分散性が優れている自己分散顔料を用いて製造しているので、色の再現性などのトナー特性が優れたトナーを製造することができる。
【００３３】
また本発明によれば、凝集物を含む水分散液を加熱しながら攪拌する。そうすることによって、形成された凝集物を粒径および形状の均一な粒子に容易にすることができるので、より容易にトナー特性の優れたトナーを製造することができる。
【００３４】
また本発明によれば、形成された凝集物をたとえば純水で洗浄する。そうすることによって、水溶性の凝集剤は、純水で除去しやすいので、凝集に関与しなかった不要な凝集剤を取り除くことができ、容易にトナー特性の優れたトナーを製造することができる。
【００３５】
また本発明によれば、凝集剤として、多価金属塩を用いることによって、凝集物を形成させやすく、さらに、多価金属塩は、純水に溶解しやすいので、凝集に関与しなかった不要な凝集剤を取り除くことがより容易にでき、不要な成分をより含まないようにトナーを製造することができる。
【００３６】
また本発明によれば、多価金属塩は、硫酸マグネシウムおよび／または硫酸アルミニウムであるので、凝集物をより形成させやすく、さらに、硫酸マグネシウムおよび硫酸アルミニウムは、純水に溶解しやすく、凝集に関与しなかった不要な凝集剤を取り除くことが容易にでき、不要な成分をより含まないようにトナーを製造することができる。
【００３７】
また本発明によれば、凝集物を形成させる際に機械的に剪断力を加えて攪拌することによって、形成された凝集物を粒径および形状の均一な粒子により容易にすることができるので、より容易にトナー特性の優れたトナーを製造することができる。
【００３８】
また本発明によれば、自己分散顔料は、表面に親水性官能基を有する顔料である。そのような顔料は、水に対して分散しやすい顔料であり、トナー中の顔料の分散粒径を小さくでき、よりトナー特性の優れたトナーを製造できる。
【００３９】
また本発明によれば、親水性官能基は、イオン性基またはイオン化が可能な基であるので、自己分散顔料の分散性がより高まり、よりトナー特性の優れたトナーを製造することができる。
【００４０】
また本発明によれば、親水性官能基は、カルボン酸基、カルボン酸塩を有する基、スルホン酸基、スルホン酸塩を有する基、スルホフェニル基、ベンゼンスルホン酸塩を有する基、ｐ−スルホフェニル基、ｐ−ベンゼンスルホン酸塩を有する基、カルボキシフェニル基、ベンゼンカルボン酸塩を有する基、スルホアミド基、アミド硫酸塩を有する基、四級アンモニウム塩を有する基、それらの誘導体およびそれらの混合物のいずれかであるので、自己分散顔料の分散性がより高まり、よりトナー特性の優れたトナーを製造することができる。
【００４１】
また本発明によれば、自己分散型樹脂は、主鎖に親水性モノマーを含む樹脂であるので、樹脂が水により分散しやすく、より容易にトナーを製造することができる。
【００４２】
また本発明によれば、自己分散型樹脂は、ポリエステル樹脂であるので、水により容易に分散することができ、より容易にトナーを製造することができる。
【００４３】
また本発明によれば、親水性モノマーは、スルホン酸アルカリ金属塩を有するモノマーである。そうすることによって、自己分散型樹脂の親水性が高まり、自己分散樹脂がより水に分散しやすくなり、さらに、凝集剤によってより凝集しやすくなるので、より容易にトナーを製造することができる。
【００４４】
また本発明によれば、上記のようなトナーの製造方法によって製造されたトナーであるので、有機溶媒およびモノマーなど不要な成分が少ないトナーであり、トナー特性の優れたトナーである。
【発明を実施するための最良の形態】
【００４５】
図１は、本発明であるトナーの製造方法を示す工程図である。混合液調製工程Ｓ１では、自己分散顔料および自己分散型樹脂などのトナー成分を水に混合して混合液を調製し、凝集物形成工程Ｓ２では、凝集剤を含む水溶液を混合液に加えて、水媒体中で凝集物を形成させ、粒子形成工程Ｓ３では、凝集物を含む水媒体を加熱して粒子状にし、洗浄工程Ｓ４では、その粒子状にした凝集物を洗浄して乾燥する。
【００４６】
本発明であるトナーの製造方法は、混合液調製工程Ｓ１において、後述の自己分散顔料および自己分散型樹脂などを攪拌機である乳化機または分散機を用いて水に分散、混合させることによって、トナー成分を含む混合液を得る。好ましくは、固形分濃度で８０重量％以上９９重量％以下の自己分散型樹脂、０．１重量％以上５重量％以下の自己分散顔料および水に乳化させたポリオレフィン樹脂を含むように混合し、攪拌機を用いて室温で１時間以上５時間以下攪拌することによって、混合液を得る。
【００４７】
凝集物形成工程Ｓ２において、自己分散顔料および自己分散型樹脂などのトナー成分の混合液に、所定量の凝集剤を加えることによって、トナー成分を含む凝集物を形成させることによって、トナーを製造するので、トナー成分以外の不要な成分を含まないようにトナーを製造することができる。
【００４８】
粒子形成工程Ｓ３において、得られた凝集物を含む水媒体を加熱することによって、凝集物を粒径および形状の整った均一な粒子にする。好ましくは、自己分散型樹脂のガラス転移温度まで加熱する。粒子径は、１μｍ以上２０μｍ以下となるように調節することが好ましい。そうすることによって、均一なトナーを容易に製造することができる。
【００４９】
洗浄工程Ｓ４において、トナーを含む混合液を室温まで冷却し、後述の純水で洗浄する。トナーを含む混合液からトナーを分離する前に純水を用いて洗浄することが好ましい。さらに、トナーを含む混合液の上澄み液の導電率が５０μＳ／ｃｍ以下となるまで洗浄するのが好ましい。また、純水を用いたトナーの洗浄を、バッチ式で行ってもよいし、連続式で行ってもよい。純水を用いたトナーの洗浄は、トナーの帯電性に影響を与えるような不純物などのトナー成分以外の不要な成分を取り除くために行う。そうすることによって、不要な成分を含まないようにトナーを容易に製造することができる。
【００５０】
以上のように、本発明であるトナーの製造方法は、不要な成分を含まないようにトナーを容易に製造することができ、さらに、分散性の高い自己分散顔料を用いて製造しているので、トナー中の自己分散顔料の分散粒径が小さく、色再現性などのトナー特性の優れたトナーを製造することができる。
【００５１】
［攪拌機］
本発明であるトナーの製造方法において、攪拌機として、公知の乳化機および分散機を用いることができ、以下のような乳化機および分散機が好ましい。トナー成分および水性媒体をバッチ式または連続式で受け入れることができ、加熱手段を有し、トナー成分および水性媒体を加熱下で混合することによって、着色剤を含む合成樹脂粒子であるトナーを生成させ、トナーをバッチ式または連続式で排出することのできる装置が好ましい。また、乳化機および分散機は、トナーと水性媒体との混合物に剪断力を付与できるものであることが好ましい。さらに乳化機および分散機は、撹拌手段および回転手段の少なくともどちらかを有し、トナーと水性媒体とを撹拌下または回転下で混合できるものであることが好ましい。乳化機および分散機は、トナーと水性媒体とを混合するための混合容器が保温手段を有するものであることが好ましい。
【００５２】
具体的には、たとえば、ウルトラタラックス（商品名：ＩＫＡジャパン（株）製）、ポリトロンホモジナイザー（商品名：キネマティカ社製）およびＴＫオートホモミクサー（商品名：特殊機化工業（株）製）などのバッチ式乳化機、エバラマイルダー（商品名：（株）荏原製作所製）、ＴＫパイプラインホモミクサー（商品名：特殊機化工業（株）製）、ＴＫホモミックラインフロー（商品名：特殊機化工業（株）製）、フィルミックス（商品名：特殊機化工業（株）製）、コロイドミル（商品名：神鋼パンテック（株）製）、スラッシャー（商品名：三井三池化工機（株）製）、トリゴナル湿式微粉砕機（商品名：三井三池化工機（株）製）、キャビトロン（商品名：（株）ユーロテック製）およびファインフローミル（商品名：太平洋機工（株）製）などの連続式乳化機、クレアミックス（商品名：エム・テクニック（株）製）およびフィルミックス（商品名：特殊機化工業（株）製）などが挙げられる。
【００５３】
［凝集剤］
本発明であるトナーの製造方法において、凝集剤として、公知のもの（たとえば電解質など、自己分散顔料および／または自己分散型樹脂と逆性のイオンを有する有機物など）を用いることができる。
【００５４】
後述の自己分散型樹脂および自己分散顔料が表面にイオン性基および／またはイオン化が可能な基を有していることが好ましいので、そのような自己分散型樹脂と自己分散顔料とをイオン結合することができる多価金属塩が好ましい。さらに、純水により洗浄しやすいように、水に対して溶解しやすい硫酸マグネシウムおよび／または硫酸アルミニウムがより好ましい。
【００５５】
［純水］
本発明であるトナーの製造方法において、純水を用いてトナーを洗浄することが好ましい。洗浄に用いる純水は、導電率２０μＳ／ｃｍ以下であることが好ましい。このような純水は、公知の方法によって得ることができ、たとえば、活性炭法、イオン交換法、蒸留法および逆浸透法などが挙げられる。さらに、複数の方法を組み合わせて行ってもよい。また、洗浄の際の純水の温度は、１０℃以上８０℃以下が好ましい。
【００５６】
［トナー成分］
本発明であるトナーの製造方法で製造したトナーは、自己分散型樹脂および自己分散顔料などを含んで構成される。
【００５７】
（自己分散型樹脂）
本発明の実施形態であるトナーの製造方法では、自己分散型樹脂を用いる。自己分散型樹脂としては、水中で分散状態になる樹脂であれば、公知のものを使用でき、たとえば、ポリエステル樹脂、ビニル系共重合体樹脂、ポリウレタン樹脂およびエポキシ樹脂などが挙げられる。これらの中でも、得られるトナー粒子の粉体流動性、低温定着性および二次色再現性などを向上させることを考慮すると、ポリエステル樹脂およびビニル系共重合体樹脂などが好ましく、ポリエステル樹脂がさらに好ましい。
【００５８】
上記のように、本発明であるトナーの製造方法に用いられる自己分散型樹脂は、ポリエステル樹脂を主成分とすることが好ましく、自己分散型樹脂の５０重量％以上であることが好ましい。さらに好ましくは、８０重量％以上であり、さらに９０重量％以上であることがより好ましい。自己分散型樹脂中のポリエステル樹脂は、酸成分とアルコール成分とを重縮合して得られ、酸成分としては、主として多価カルボン酸類を用い、アルコール成分としては、主として多価アルコ−ル類を用いた樹脂である。
【００５９】
多価カルボン酸類としては、たとえば、テレフタル酸、イソフタル酸、オルソフタル酸、１，５−ナフタルレンジカルボン酸、２，６−ナフタレンジカルボン酸、アントラセンジプロピオン酸、アントラセンジカルボン酸、ジフェン酸、スルホテレフタル酸、５−スルホイソフタル酸、４−スルホフタル酸、４−スルホナフタレン−２，７ジカルボン酸、５（４−スルホフェノキシ）イソフタル酸、スルホテレフタル酸、それらの金属塩およびアンモニウム塩などの芳香族ジカルボン酸、ｐ−オキシ安息香酸およびｐ−（ヒドロキシエトキシ）安息香酸などの芳香族オキシカルボン酸、コハク酸、アジピン酸、アゼライン酸、セバシン酸およびドデカンジカルボン酸などの脂肪族ジカルボン酸、フマル酸、マレイン酸、イタコン酸、メサコン酸およびシトラコン酸などの脂肪族不飽和多価カルボン酸、フェニレンジアクリル酸などの芳香族不飽和多価カルボン酸、ヘキサヒドロフタル酸、テトラヒドロフタル酸などの脂環族ジカルボン酸、トリメリット酸、トリメシン酸、ピロメリット酸などの三価以上の多価カルボン酸などが挙げられる。
【００６０】
多価カルボン酸類は、酸成分の７０ｍｏｌ％以上が好ましく、さらに好ましくは８０ｍｏｌ％以上であり、さらには９０ｍｏｌ％以上であることがより好ましい。さらに、多価カルボン酸類としては、テレフタル酸とイソフタル酸とが含まれていることが好ましい。テレフタル酸の含有量は、多価カルボン酸類の４０ｍｏｌ％以上９５ｍｏｌ％以下であることが好ましく、より好ましくは６０ｍｏｌ％以上９５ｍｏｌ％以下であり、さらにより好ましくは、７０ｍｏｌ％以上９０ｍｏｌ％以下である。また、イソフタル酸の含有量は、多価カルボン酸類の５ｍｏｌ％以上６０ｍｏｌ％以下であることが好ましい。さらに、テレフタル酸およびイソフタル酸の総和が、多価カルボン酸類の８０ｍｏｌ％以上であることが好ましい。また、多価カルボン酸類として、トリメリット酸、トリメシン酸およびピロメリット酸などの三価以上の多価カルボン酸が含まれていることが好ましく、その含有量は、多価カルボン酸類の０．５ｍｏｌ％以上８ｍｏｌ％以下であることが好ましい。
【００６１】
酸成分として、多価カルボン酸類にモノカルボン酸類を含有しているものであってもよい。モノカルボン酸類としては、芳香族モノカルボン酸類が好ましい。芳香族モノカルボン酸類としては、たとえば、安息香酸、クロロ安息香酸、ブロモ安息香酸、パラヒドロキシ安息香酸、ナフタレンカルボン酸、アントラセンカルボン酸、４−メチル安息香酸、３−メチル安息香酸、サリチル酸、チオサリチル酸、フェニル酢酸、これらの低級アルキルエステル、スルホ安息香酸モノアンモニウム塩、スルホ安息香酸モノナトリウム塩、シクロヘキシルアミノカルボニル安息香酸、ｎ−ドデシルアミノカルボニル安息香酸、タ−シャルブチル安息香酸およびタ−シャルブチルナフタレンカルボン酸などを挙げることができる。芳香族モノカルボン酸の使用量は、酸成分に対して２ｍｏｌ％以上２５ｍｏｌ％以下が好ましく、より好ましくは、５ｍｏｌ％以上２０ｍｏｌ％以下である。
【００６２】
多価アルコール類としては、たとえば、脂肪族多価アルコール類、脂環族多価アルコール類および芳香族多価アルコール類などを挙げることができる。脂肪族多価アルコ−ル類としては、たとえば、エチレングリコール、プロピレングリコール、１，３−プロパンジオール、２，３−ブタンジオール、１，４−ブタンジオール、１，５−ペンタンジオール、１，６−ヘキサンジオール、ネオペンチルグリコール、ジエチレングリコール、ジプロピレングリコ−ル、２，２，４−トリメチル−１，３−ペンタンジオ−ル、ポリエチレングリコ−ル、ポリプロピレングリコ−ルおよびポリテトラメチレングリコ−ルなどの脂肪族ジオ−ル類、トリメチロ−ルエタン、トリメチロ−ルプロパン、グリセリンおよびペンタエルスリト−ルなどのトリオ−ル、テトラオ−ル類などを挙げることができる。脂環族多価アルコ−ル類としては、たとえば、１，４−シクロヘキサンジオ−ル、１，４−シクロヘキサンジメタノ−ル、スピログリコ−ル、水素化ビスフェノ−ルＡ、水素化ビスフェノ−ルＡのエチレンオキサイド付加物およびプロピレンオキサイド付加物、トリシクロデカンジオ−ル、トリシクロデカンジメタノ−ルなどを挙げることができる。芳香族多価アルコ−ル類としては、たとえば、パラキシレングリコ−ル、メタキシレングリコ−ル、オルトキシレングリコ−ル、１，４−フェニレングリコ−ル、１，４−フェニレングリコ−ルのエチレンオキサイド付加物、ビスフェノ−ルＡ、ビスフェノ−ルＡのエチレンオキサイド付加物およびプロピレンオキサイド付加物などを挙げることができる。さらに、ポリエステルポリオ−ルとしては、たとえば、ε−カプロラクトンなどのラクトン類を開環重合して得られるラクトン系ポリエステルポリオ−ル類などを挙げることができる。また、アルコール成分として、多価アルコール類に、モノアルコール類を含有しているものであってもよい。モノアルコール類としては、脂肪族アルコ−ル、芳香族アルコ−ルおよび脂環族アルコ−ルなどを挙げることができる。
【００６３】
多価アルコ−ル類としては、脂肪族ジオ−ル類および脂環族ジオ−ル類などであることが好ましい。それらの含有量は、多価アルコ−ル類の５０ｍｏｌ％以上であることが好ましく、より好ましくは、７０ｍｏｌ％以上であり、さらに好ましくは９０ｍｏｌ％以上であることが好ましい。脂肪族ジオ−ル類としては、たとえば、エチレングリコ−ル、プロピレングリコ−ルおよび２，３−ブタンジオ−ルなどを挙げることができる。脂環族ジオ−ル類としては、トリシクロデカンジメタノ−ル、シクロヘキサンジオ−ルおよびシクロヘキサンジメタノ−ルなどを挙げることができる。さらに、多価アルコ−ル類としては、それらの中でも、エチレングリコ−ルおよびプロピレングリコ−ルであることが好ましい。
【００６４】
ポリエステル樹脂のガラス転移点は、５０℃以上であることが好ましく、より好ましくは６５℃以上である。ガラス転移点が５０℃より低い場合には、トナーにした際、ブロッキングする傾向がみられ、保存安定性に問題を生ずる。ポリエステル樹脂の軟化点は、８０℃以上１５０℃以下であることが好ましい。樹脂の軟化温度が８０℃より低い場合には、トナーにした際、ブロッキングを起こし、特に長期間の保存において、問題が生じる。軟化点が１５０℃より高い場合には、トナーにした際、定着性に問題をきたす。また定着ロ−ルを高温に加熱する必要が生じるために、定着ロ−ルの材質および転写される基材の材質が制限される。
【００６５】
ポリエステル樹脂は、原料として３価以上の多価カルボン酸成分または３価以上の多価アルコ−ルを用いた樹脂であってもよいが、その目的は、ポリエステル樹脂の分子量分布を広げるためであり、樹脂をゲル化させることが目的ではない。樹脂のゲル化は、重合装置からの樹脂の取り出しを困難とし、生産性の著しく低下させる。ポリエステル樹脂は、実質的にはゲル化が無く、より具体的には、ポリエステル樹脂のクロロホルム不溶分が０．５重量％以下であり、好ましくは０．２５重量％以下となることが必要である。本発明におけるポリエステル樹脂の酸価は３ｍｇＫＯＨ／ｇ以下であることが好ましく、さらに０．５ｍｇＫＯＨ／ｇ以下であることが好ましい。
【００６６】
自己分散型樹脂は、主鎖に親水性モノマーを含むことが好ましい。親水性モノマーは、イオン性基が好ましく、より好ましくは、アニオン性基である。親水性モノマーとしては、たとえば、スルホン酸アルカリ金属塩、スルホン酸アンモニウム塩、カルボン酸アルカリ金属塩、カルボン酸アンモニウム塩、硫酸基、リン酸基、ホスホン酸基、ホスフィン酸基、それらのアンモニウム塩および金属塩などを有するモノマーを挙げることができる。ポリエステル樹脂の場合、スルホン酸アルカリ金属塩および／またはスルホン酸アンモニウム塩を有するモノカルボン酸および／またはジカルボン酸であることが好ましく、それらは、ポリエステル樹脂に対して０．１ｍｏｌ％以上６．０ｍｏｌ％以下含有されていることが好ましい。また、カルボン酸アルカリ金属塩およびカルボン酸アンモニウム塩を導入する場合には、ポリエステルの重合の終期にトリメリット酸などの多価カルボン酸を系内に導入することにより、ポリマー末端にカルボキシル基を付加し、さらにこれをアンモニア、水酸化ナトリウムなどによって、中和することによりカルボン酸塩に交換する方法を用いることができる。イオン性基は水分散性をポリエステル樹脂に付与する働きを持つが、カウンターカチオンが多価イオンである場合には水分散性を十分に発現できない。したがって、ポリエステルを重合する際におけるこれらイオン性基含有単量体のカウンターカチオンは、一価のカチオンであることが好ましい。ポリエステルのイオン当量は、１０ｍｅｑ／ｋｇ以上１０００ｍｅｑ／ｋｇ以下であることが好ましい。より好ましくは、２０ｍｅｑ／ｋｇ以上１０００ｍｅｑ／ｋｇ以下が好ましく、さらにより好ましくは５０ｍｅｑ／ｋｇ以上２００ｍｅｑ／ｋｇである。
【００６７】
イオン性基を含有しているポリエステル樹脂から所定の平均粒子径および粒子径分布を有する粒子を得る方法について説明する。イオン性基含有ポリエステル樹脂は、水分散性を有する。イオン性基を含有するポリエステル樹脂の水系微分散体は、公知の方法によって製造することができる。たとえば、イオン性基を含有するポリエステル樹脂と水溶性有機化合物とをあらかじめそれぞれ５０℃以上２００℃以下にして混合し、これに水を加えることによって製造する方法がある。他の方法としては、イオン性基を含有するポリエステル樹脂と水溶性有機化合物との混合物を水に加え、さらに４０℃以上１２０℃以下にして撹拌することにより製造する方法がある。さらに他の方法としては、水と水溶性有機化合物との混合溶液中にイオン性基を含有するポリエステル樹脂を添加し、さらに４０℃以上１００℃以下にして撹拌して分散させることによって製造する方法がある。水溶性有機化合物としてはエタノ−ル、ブタノ−ル、イソプロパノ−ル、エチルセロソルブ、ブチルセロソルブ、ジオキサン、テトラヒドロフラン、アセトンおよびメチルエチルケトンなどの溶媒を使用することができる。水系微分散体の平均粒子径は、好ましくは０．０１μｍ以上１．０μｍ以下である。
【００６８】
ビニル系共重合体樹脂は、重合性の炭素炭素二重結合を含有する重合性単量体を含む合成樹脂である。このような重合性単量体としては公知のものを使用でき、たとえば、スチレン、ビニルトルエン、２−メチルスチレン、ｔｅｒｔ−ブチルスチレンおよびクロルスチレンなどのスチレン系単量体（芳香族ビニル単量体）、アクリル酸メチル、アクリル酸エチル、アクリル酸イソプロピル、アクリル酸ｎ−ブチル、アクリル酸イソブチル、アクリル酸ｎ−アミル、アクリル酸イソアミル、アクリル酸ｎ−ヘキシル、アクリル酸２−エチルヘキシル、アクリル酸ｎ−オクチル、アクリル酸デシルおよびアクリル酸ドデシルなどのアクリル酸エステル系単量体、メタクリル酸メチル、メタクリル酸プロピル、メタクリル酸ｎ−ブチル、メタクリル酸イソブチル、メタクリル酸ｎ−アミル、メタクリル酸ｎ−ヘキシル、メタクリル酸２−エチルヘキシル、メタクリル酸ｎ−オクチル、メタクリル酸デシルおよびメタクリル酸ドデシルなどのメタクリル酸エステル系単量体、アクリル酸ヒドロキシエチルおよびメタクリル酸ヒドロキシプロピルなどのヒドロキシル基（水酸基）含有（メタ）アクリル酸エステル系単量体、Ｎ−メチロール（メタ）アクリルアミドおよびＮ−ブトキシメチル（メタ）アクリルアミドなどのＮ−置換（メタ）アクリルアミド系単量体、（メタ）アクリロニトリルなどのアクリロニトリル系単量体、３官能ビニル系単量体などが挙げられる。重合性単量体は１種を単独で使用することもできるし、２種以上を併用して使用することもできる。ビニル系共重合体樹脂は、たとえば、重合性単量体の１種または２種以上を、ラジカル開始剤の存在下に重合させることによって製造できる。このようなビニル系共重合体樹脂の中でも、２種以上の重合性単量体を含み、さらに３官能のビニル系単量体を含むものであることが好ましい。
【００６９】
ビニル系共重合体樹脂の軟化点は、７０℃以上１５０℃以下であることが好ましく、より好ましくは７０℃以上１３０℃以下であり、さらに好ましくは９０℃以上１２０℃以下である。軟化点が７０℃を下回ると、ガラス転移温度が５０℃未満になり、トナー粒子がコピー機、プリンタなどの内部で熱凝集を起こし、印刷不良、装置の故障などを誘発する可能性がある。さらに、転写材の定着ロールへの巻き付き、オフセット現象などが起こり易くなる。一方、軟化点が１５０℃を超えると、トナー粒子の転写材への定着不良が発生するおそれがある。
【００７０】
以上のような自己分散型樹脂において、軟化点が８０℃以上１５０℃以下であるポリエステル樹脂および軟化点が７０℃以上１５０℃以下であるビニル系共重合体樹脂から選ばれる１種または２種からなる樹脂が好ましい。また、分子量は、広い範囲から選択できるが、得られるトナー粒子をカラートナーとして使用すること、ＯＨＰシートなどへの定着性を向上させることおよびオフセット領域が高温側にシフトしてトナー粒子の転写材への定着不良が起こるのを防止することなどを考慮すると、２０００以上２０００００以下であると好ましく、より好ましくは５０００以上２００００以下である。
【００７１】
自己分散型樹脂は、１種を単独で使用してもよし、２種以上を併用して使用してもよい。たとえば、前述に例示したポリエステル樹脂、ビニル系共重合体樹脂、ポリウレタン樹脂およびエポキシ樹脂などを単独で使用してもよい。同一種の樹脂であっても、分子量、単量体組成などのいずれかまたは複数が異なる樹脂を複数種併用して使用してもよい。さらに、ポリエステル樹脂、ビニル系共重合体樹脂、ポリウレタン樹脂およびエポキシ樹脂などの例示した樹脂の少なくとも１種を自己分散型樹脂の５０重量％以上含有し、それ以外を例示した樹脂以外の加熱により溶融可能な合成樹脂の１種または２種以上である樹脂を含む樹脂混合物を使用してもよい。さらに、例示した樹脂以外の樹脂は、例示した樹脂に対して相溶性を有し、加熱により溶融可能な合成樹脂であることがより好ましい。水分散ポリエステルの具体例として、東洋紡社製バイロナールシリーズなどが挙げられる。
【００７２】
（自己分散顔料）
本発明の実施形態であるトナーの製造方法では、自己分散顔料を用いる。自己分散顔料は、顔料の表面に親水性官能基を有するものであり、親水性官能基は、イオン性基および／またはイオン化が可能な基であることが好ましい。親水性官能基としては、たとえば、カルボン酸基、カルボン酸塩を有する基、スルホン酸基、スルホン酸塩を有する基、スルホフェニル基、ベンゼンスルホン酸塩を有する基、ｐ−スルホフェニル基、ｐ−ベンゼンスルホン酸塩を有する基、カルボキシフェニル基、ベンゼンカルボン酸塩を有する基、スルホアミド基、アミド硫酸塩を有する基、四級アンモニウム塩を有する基、それらの誘導体およびそれらの混合物などを挙げることができる。
【００７３】
顔料としては、公知の顔料を用いることができ、ブルー、ブラウン、シアン、グリーン、バイオレット、マゼンタ、レッドおよびイエロのいずれの顔料でもよく、それらの混合物であってもよい。具体的には、アントラキノン系顔料、フタロシアニンブルー系顔料、フタロシアニングリーン系顔料、ジアゾ系顔料、モノアゾ系顔料、ピラントロン系顔料、ペリレン系顔料、複素環式イエロ、キナクリドン、インジゴイド系顔料およびチオインジゴイド系顔料などが挙げられる。アントラキノン系顔料としては、ピグメントレッド４３、ピグメントレッド１９４（ペリノンレッド）、ピグメントレッド２１６（臭素化ピラントロンレッド）およびピグメントレッド２２６（ピラントロンレッド）などが挙げられる。フタロシアニンブルー系顔料としては、銅フタロシアニンブルーおよびその誘導体であるピグメントブルー１５などが挙げられる。ピレリン系顔料としては、ピグメントレッド１２３（ベルミリオン）、ピグメントレッド１４９（スカーレット）、ピグメントレッド１７９（マルーン）、ピグメントレッド１９０（レッド）、ピグメントバイオレット、ピグメントレッド１８９（イエローシェードレッド）およびピグメントレッド２２４などが挙げられる。複素環式イエロとしては、ピグメントイエロー１１７およびピグメントイエロー１３８などが挙げられる。キナクリドン系顔料としては、ピグメントオレンジ４８、ピグメントオレンジ４９、ピグメントレッド１２２、ピグメントレッド１９２、ピグメントレッド２０２、ピグメントレッド２０６、ピグメントレッド２０７、ピグメントレッド２０９、ピグメントバイオレット１９およびピグメントバイオレット４２などが挙げられる。チオインジゴイド系顔料としては、ピグメントレッド８６、ピグメントレッド８７、ピグメントレッド８８、ピグメントレッド１８１、ピグメントレッド１９８、ピグメントバイオレット３６およびピグメントバイオレット３８などが挙げられる。
【００７４】
自己分散顔料として、カーボンブラックの表面に親水性基を有するようにしたものも使用できる。具体的には、特表平１０−５１０８６１号公報、特表２０００−５１３３９６号公報および特表２００３−５１９７０９号公報に公開されているように、顔料表面にスルホン酸基、カルボキシル基およびポリマーなどを直接導入したものが好ましく用いられる。また、転相乳化法などにより顔料表面をスルホン酸基、カルボキシル基およびポリマーなどでコートしたものも好ましく用いられる。
【００７５】
自己分散顔料は、１種を単独で使用してもよいし、２種以上を併用して用いてもよい。また、自己分散顔料を２種以上を併用する場合、同系色の自己分散顔料を併用してもよいし、複数の系統の色の自己分散顔料を併用してもよい。自己分散顔料の含有量は、本発明においては、要求されるトナー特性に応じて、広い範囲から選択することができるが、樹脂１００重量％に対して、０．１重量％以上２０重量％以下であることがより好ましく、さらにより好ましくは、０．１重量％以上１５重量％以下である。０．１重量％を下回ると、形成された画像の画像濃度が優れたものになりにくく、２０重量％を超えると、形成された画像中において自己分散顔料の分散性が確保しにくくなる。
【００７６】
（ポリオレフィン樹脂）
本発明の実施形態であるトナーの製造方法では、ポリオレフィン樹脂を用いてもよい。ポリオレフィン樹脂としては、公知のワックスを用いることができ、たとえば、カルナウバワックスおよびライスワックスなどの天然ワックス、ポリプロピレンワックス、ポリエチレンワックスおよびフィッシャーとロプッシュワックスなどの合成ワックス、モンタンワックスなどの石炭系ワックス、アルコール系ワックスおよびエステル系ワックスなどが挙げられる。ポリオレフィン樹脂は、１種を単独で使用してもよいし、２種以上を併用して使用してもよい。ポリオレフィン樹脂は、水中に乳化されたものを使用することが好ましい。
【００７７】
（他の添加剤）
さらに、上記のようなトナー成分以外であっても、必要に応じて、一般的にトナーに添加する添加剤、たとえば、帯電制御剤および離型剤などを添加してもよい。
【００７８】
トナーは、外添剤を添加して表面改質を施してもよい。外添剤としては、公知の外添剤を用いることができ、たとえば、シリカおよび酸化チタンなどが挙げられる。さらに、外添剤に、シリコーン樹脂などを添加して、表面改質を施してもよい。トナー粒子１００重量部に対して、外添剤は、１重量部以上１０重量部以下が好ましい。
【００７９】
本発明であるトナーの製造法によって得られるトナーは、一成分系現像剤としても二成分系現像剤としても使用することができる。一成分現像剤として使用する場合、キャリアを用いず、トナーのみで使用し、ブレードおよびファーブラシを用い、現像スリーブで摩擦帯電させてスリーブ上にトナーを付着させることで搬送して画像形成を行う。
【００８０】
また、二成分系現像剤として使用する場合、キャリアとともにトナーを用いる。キャリアとしては、公知のものを使用でき、たとえば、鉄、銅、亜鉛、ニッケル、コバルト、マンガンおよびクロムなどからなる単独または複合フェライトおよびキャリアコア粒子を被覆物質で表面被覆したものなどが挙げられる。被覆物質としては、公知のものを使用でき、たとえば、ポリテトラフルオロエチレン、モノクロロトリフルオロエチレン重合体、ポリフッ化ビニリデン、シリコーン樹脂、ポリエステル樹脂、ジターシャーリーブチルサリチル酸の金属化合物、スチレン系樹脂、アクリル系樹脂、ポリアシド、ポリビニルラール、ニグロシン、アミノアクリレート樹脂、塩基性染料、塩基性染料のレーキ物、シリカ微粉末、アルミナ微粉末などが挙げられ、トナー成分に応じて選択するのが好ましい。また、被覆物質は、１種を単独で使用してもよいし、２種以上を併用して用いてもよい。キャリアの平均粒径は、１０μｍ以上１００μｍ以下が好ましく、より好ましくは、２０μｍ以上５０μｍ以下である。
【実施例】
【００８１】
以下に本発明を実施例および比較例を用いて具体的に説明するが、本発明はその要旨を超えない限り、本実施例に限定されるものではない。
【００８２】
［ポリエステル樹脂の合成］
（ポリエステル樹脂１）
温度計、攪拌機を備えたオートクレーブに、ジメチルテレフタレート１１３重量部、ジメチルイソフタレート７５重量部、５−ナトリウムスルホジメチルイソフタレート６重量部、エチレングリコール９７重量部、プロピレングリコール５０重量部および触媒としてテトラブトキシチタネート０．１重量部を加え、１５０℃以上２３０℃以下に加熱した状態で１２０分間攪拌させて反応させる。その後、２５０℃まで加熱し、系の圧力を１ｍｍＨｇ以上１０ｍｍＨｇ以下まで減圧して、約１時間攪拌させてさらに反応させることによって、ポリエステル樹脂１を得た。
【００８３】
（ポリエステル樹脂２）
ジメチルテレフタレート１１３重量部、ジメチルイソフタレート７５重量部、５−ナトリウムスルホジメチルイソフタレート６重量部、エチレングリコール９７重量部、プロピレングリコール５０重量部および触媒としてテトラブトキシチタネート０．１重量部の代わりに、ジメチルテレフタレ−ト１３６重量部、ジメチルイソフタレ−ト４７重量部、５−ナトリウムスルホジメチルイソフタレ−ト６重量部、トリメリット酸８．５重量部、エチレングリコ−ル１１１重量部、シクロヘキサンジオール４９重量部、触媒としてテトラブトキシチタネ−ト０．１重量部とする以外は、ポリエステル樹脂１と同様に合成し、ポリエステル樹脂２を得た。
【００８４】
（ポリエステル樹脂３）
ジメチルテレフタレート１１３重量部、ジメチルイソフタレート７５重量部、５−ナトリウムスルホジメチルイソフタレート６重量部、エチレングリコール９７重量部、プロピレングリコール５０重量部および触媒としてテトラブトキシチタネート０．１重量部の代わりに、ｔ−ブチル安息香酸１４．３重量部、ジメチルテレフタレ−ト９５重量部、ジメチルイソフタレ−ト８０重量部、５−ナトリウムスルホジメチルイソフタレ−ト６重量部、エチレングリコ−ル１０８重量部、トリシクロデカンジメタノール９１重量部、触媒としてテトラブトキシチタネ−ト０．１重量部とする以外は、ポリエステル樹脂１と同様に合成し、ポリエステル樹脂３を得た。
【００８５】
（ポリエステル樹脂４）
ジメチルテレフタレート１１３重量部、ジメチルイソフタレート７５重量部、５−ナトリウムスルホジメチルイソフタレート６重量部、エチレングリコール９７重量部、プロピレングリコール５０重量部および触媒としてテトラブトキシチタネート０．１重量部の代わりに、１，５−ナフタレンジカルボン酸３２．４重量部、ジメチルテレフタレ−ト７８重量部、ジメチルイソフタレ−ト７８重量部、５−ナトリウムスルホジメチルイソフタレ−ト６重量部、トリメリット酸６．３重量部、エチレングリコ−ル１３０重量部、プロピオングリコール８．４重量部、触媒としてテトラブトキシチタネ−ト０．１重量部とする以外は、ポリエステル樹脂１と同様に合成し、ポリエステル樹脂４を得た。
【００８６】
得られたポリエステル樹脂１〜４の組成、ガラス転移温度、酸価、分子量、スルホン酸ナトリウム基当量および還元粘度を表１に示す。なお、組成は、ＮＭＲ（核磁気共鳴）分析、ガラス転移温度は、ＤＳＣ（示差走査熱量計）測定、酸価は、酸塩基滴定、分子量は、ＧＰＣ（ゲル浸透クロマトグラフィ）測定、スルホン酸ナトリウム基当量は、硫黄の定量によりそれぞれ求めた。還元粘度は、ポリエステル樹脂０．０１ｇをフェノール／テトラクロロエタン（重量比６：４）の混合溶媒２５０ｃｃに溶解させ、オストワルト粘度計を用いて測定温度３０℃で測定した。
【００８７】
【表１】
2005275145.tif 000003
【００８８】
［ポリエステル樹脂水微分散体の調製］
（ポリエステル樹脂水微分散体１）
温度計、コンデンサおよび攪拌羽根を備えた四つ口の１０リットルのセパブルフラスコにポリエステル樹脂１を１００重量部、ブチルセロソルブを７５重量部加え、７０℃で攪拌させ溶解させた。次に、７０℃のイオン水５００重量部を加え、水に分散化させた後、蒸留用フラスコにて留分温度が１００℃に達するまで蒸留し、冷却し、その後、水を加え、固形分濃度を３０％となるようにすることによってポリエステル樹脂水微分散体１を得た。得られたポリエステル水微分散体１に存在する微分散粒子の平均粒径は、０．１μｍであった。
【００８９】
（ポリエステル樹脂水微分散体２）
ポリエステル樹脂１の代わりにポリエステル樹脂２を用いる以外ポリエステル樹脂水微分散体１の調製と同様に調製した。
【００９０】
（ポリエステル樹脂水微分散体３）
ポリエステル樹脂１の代わりにポリエステル樹脂３を用いる以外ポリエステル樹脂水微分散体１の調製と同様に調製した。
【００９１】
（ポリエステル樹脂水微分散体４）
ポリエステル樹脂１の代わりにポリエステル樹脂４を用いる以外ポリエステル樹脂水微分散体１の調製と同様に調製した。
【００９２】
［実施例１］
（混合液調製工程）
表２に示す固形分濃度（重量％）で、自己分散型顔料マゼンタ（キャボット社製：キャボジェット２６０Ｍ、官能基：スルホン酸基）およびポリエステル水微分散体１を混合し、混合液を得た。
【００９３】
（凝集物形成工程）
得られた混合液をホモジナイザを用いて２０００ｒｐｍで攪拌させ、０．１重量％の硫酸マグネシウム水溶液を少量ずつ滴下し、その後、この混合液を１時間攪拌した。そうすることによって、水媒体中にトナーである凝集物が形成された。
【００９４】
（粒子形成工程）
凝集物を含んだ水媒体を７５℃まで加熱して、さらに２時間攪拌を継続して、粒径および形状の整った凝集物を形成した。
【００９５】
（洗浄工程）
さらに、凝集物を含む水媒体の上澄み液を純水に３回交換することにより、凝集物を洗浄した後、ろ過し、真空乾燥機を用いて、乾燥して、マゼンタトナーを調製した。
【００９６】
なお、洗浄に用いる純水は、超純水製造装置（ＡＤＶＡＮＴＥＣ社製：Ｕｌｔｒａ  Ｐｕｒｅ  Ｗａｔｅｒ  Ｓｙｓｔｅｍ  ＣＰＷ−１０２）を用いて水道水から調製した０．５μＳ／ｃｍの水を利用し、水のｐＨおよび導電率はラコムテスター（井内盛栄堂製：ＥＣ−ＰＨＣＯＮ１０）を用いて測定した。
【００９７】
上記で得られたトナー１００重量部に平均一次粒径２０ｎｍのシランカップリング剤で処理したシリカ粒子０．７重量部を混合することによって外添することによって、トナーを製造した。
【００９８】
【表２】
2005275145.tif 000004
【００９９】
［実施例２］
表２に示す固形分濃度（重量％）で、自己分散顔料シアン（キャボット社製：キャボジェット２５０Ｃ、官能基：スルホン酸基）およびポリエステル水分散体２を用い混合液を調製する以外、実施例１と同様にしてトナーを製造し、シアントナーを得た。
【０１００】
［実施例３］
表２に示す固形分濃度（重量％）で、自己分散顔料イエロ（キャボット社製：キャボジェット２７０Ｙ、官能基：スルホン酸基）およびポリエステル水分散体３を用い混合液を調製する以外、実施例１と同様にしてトナーを製造し、イエロトナーを得た。
【０１０１】
［実施例４］
表２に示す固形分濃度（重量％）で、自己分散顔料ブラック（キャボット社製：キャボジェット３００、官能基：カルボン酸基）およびポリエステル水分散体４を用い混合液を調製する以外、実施例１と同様にしてトナーを製造し、ブラックトナーを得た。
【０１０２】
［実施例５］
表２に示す固形分濃度（重量％）で、自己分散顔料ブラック（キャボット社製：キャボジェット３００、官能基：カルボン酸基）、ポリエステル水分散体４およびワックス（東邦化学社製：ハイテックＥ−６８Ａ）を用い混合液を調製する以外、実施例１と同様にしてトナーを製造し、ブラックトナーを得た。
【０１０３】
［比較例１］
表２に示す固形分濃度（重量％）で、カチオン分散剤（花王社製：サニゾールＢ５０）を用いて分散させたマゼンタ顔料（ＢＡＳＦ社製：Ｅｕｐｏｌｅｎ  Ｒｅｄ  ４７−９００１）およびポリエステル水分散体１を用い混合液を調製する以外、実施例１と同様にしてトナーを製造し、マゼンタトナーを得た。
【０１０４】
［比較例２］
表２に示す固形分濃度（重量％）で、ノニオン系分散剤（三洋化成社製：ノニポール４００）を用いて分散させたシアン顔料（ＢＡＳＦ社製：Ｅｕｐｏｌｅｎ  Ｂｌｕｅ  ６９−１５０１）およびポリエステル水分散体２を用い混合液を調製する以外、実施例１と同様にしてトナーを製造し、シアントナーを得た。
【０１０５】
［比較例３］
表２に示す固形分濃度（重量％）で、アニオン系分散剤（ジョンソンポリマー社製：ジョンクリルＪ５２）を用いて分散させたイエロ顔料（ＢＡＳＦ社製：Ｅｕｐｏｌｅｎ  Ｙｅｌｌｏｗ  ０９−６１０１）およびポリエステル水分散体３を用い混合液を調製する以外、実施例１と同様にしてトナーを製造し、イエロトナーを得た。
【０１０６】
［比較例４］
表２に示す固形分濃度（重量％）で、ポリエステル樹脂１を用いて分散させたイエロ顔料（ＢＡＳＦ社製：Ｅｕｐｏｌｅｎ  Ｙｅｌｌｏｗ  ０９−６１０１）およびポリエステル水分散体４を用い混合液を調製する以外、実施例１と同様にしてトナーを製造し、イエロトナーを得た。
【０１０７】
［評価方法］
実施例１〜５および比較例１〜４について、次のようにしてトナー粒子の粒径および変動係数、平均円形度、画像濃度評価、カブリ評価、顔料分散性評価および転写率評価を行った。上記の方法により調製したトナー粒子の物性評価を下記に示す評価方法により行い、結果を表３に示す。
【０１０８】
以下の評価項目の説明に記載されている「○」、「△」、「×」などの記号は、表３で用いる評価結果を示す記号である。「○」は、非常に優れていることを示し、「△」は、実用可能であることを示し、「×」は、実用が困難であることを示す。
【０１０９】
（粒径および変動係数）
トナー粒子の粒径および変動係数は、コールターマルチサイザーＩＩ（コールター社製）を用いて測定し、その変動係数に基づいて下記の基準により評価した。測定粒子数は５００００カウントとし、アパーチャ径は１００μｍとした。
○：変動係数が４０以下である。
×：変動係数が４０未満である。
【０１１０】
（平均円形度）
トナー粒子の平均円形度は、フロー式粒子像分析装置（東亜医用電子社製：ＦＰＩＡ−２０００）を用いて測定を行った。なお、平均円形度は、フロー式粒子像分析装置によって検出された粒子の投影像において、下記式によって定義され、１以下の値となる。
平均円形度  ＝（投影像と同じ面積をもつ円の周囲長）／（投影像の周囲長）
【０１１１】
（画像濃度）
画像濃度は、分光測色濃度計（日本平版印刷機材社製：Ｘ−Ｒｉｔｅ９３８）を用いて評価画像の光学濃度を測定し、その光学濃度に基づいて下記の基準により評価した。なお、評価画像は、デジタルフルカラー複合機（シャープ社製：ＡＲ−Ｃ１５０）の現像装置を非磁性一成分現像用に改造した装置に現像剤であるトナー粒子を用いて、フルカラー専用紙（シャープ社製：ＰＰ１０６Ａ４Ｃ）上にトナー粒子の付着量が０．６ｍｇ／ｃｍ2になるように調整して印字させ、外部定着機を用いて作成した。
○：光学濃度が１．２以上である。
×：光学濃度が１．２未満である。
【０１１２】
（カブリ）
カブリは、以下のようにして評価した。黒色トナーの場合、あらかじめ白度計（日本電色工業社製：Ｚ−Σ９０  ＣＯＬＯＲ  ＭＥＡＳＵＲＩＮＧ  ＳＹＳＴＥＭ）を用いて、Ａ４サイズのフルカラー専用紙（シャープ社製：ＰＰ１０６Ａ４Ｃ）の白度を測定し、その値を第１測定値Ｗ１とする。次に、直径５５ｍｍの白円を含む原稿を３枚複写し、得られた白部の白度を白度計にて測定し、この値を第２測定値Ｗ２とする。下記式からカブリ濃度Ｗ（％）を算出し、そのカブリ濃度に基づいて下記の基準により評価した。
Ｗ  ＝  ｛１００  ×  （Ｗ１−Ｗ２）  ／  Ｗ１｝
○：カブリ濃度Ｗが２．０％以下である。
×：カブリ濃度Ｗが２．０％より高い。
【０１１３】
（空転評価）
トナー７０ｇを、上記画像形成装置と同じ回転数で回転させ、そのときのトナーの帯電量を測定し、空転時間に対するトナーの帯電量の変化率に基づいて下記の基準により評価した。
○：変化率が６０％以内である。
×：変化率が６０％より大きい。
【０１１４】
（転写率）
転写率Ｔ（％）は、所定のチャートを複写した紙面上のトナー粒子重量Ｍｐと感光体上に残存したトナー粒子重量Ｍｄとを測定し、下記式より算出し、その算出した転写率Ｔ（％）に基づいて下記の基準により評価した。
Ｔ  ＝  ｛Ｍｐ  ／  （Ｍｄ＋Ｍｐ）  ×  １００｝
○：転写率Ｔが９０％以上である。
×：転写率Ｔが９０％未満である。
【０１１５】
実施例１〜５および比較例１〜４について、上記の方法にしたがって比較評価した。結果を表３に示す。
【０１１６】
【表３】
2005275145.tif 000005
【０１１７】
表３から明らかなように、本発明であるトナーの製造方法により製造されたトナー（実施例１〜５）は、粒径分布、画像濃度、カブリ、空転評価および転写率などのトナー特性の優れたトナーを製造できることがわかった。
【０１１８】
自己分散顔料を用いる代わりに、カチオン分散剤によって分散させた分散顔料を用いる（比較例１）と、凝集剤を添加する前に、凝集しはじめてしまい、粒子状のトナーを製造することができなかった。したがって、平均円形度、画像濃度、カブリ、空転評価および転写率は、測定する必要がないと判断した。
【０１１９】
自己分散顔料を用いる代わりに、ノニオン系分散剤またはアニオン系分散剤によって分散させた分散顔料を用いる（比較例２，３）と、粒子化はするが、トナーに分散剤が残ってしまい、製造したトナーは、カブリが発生し、トナーの帯電量の変化率が大きいトナーであった。
【０１２０】
また、分散剤として、自己分散型樹脂であるポリエステル樹脂を用いる（比較例４）と、顔料の分散が不充分であったため、粒子状のトナーを製造することができなかった。したがって、比較例１と同様に平均円形度、画像濃度、カブリ、空転評価および転写率は、測定する必要がないと判断した。
【図面の簡単な説明】
【０１２１】
【図１】本発明であるトナーの製造方法を示す工程図である。
【図１】
2005275145.tif 000006